(57)【特許請求の範囲】
【請求項１】
予め所定の大きさ形状に形成したＡＬＣパネルの表面を加工具で引掻くことによって上記パネル表面に削剥粗面を形成するようにしたＡＬＣパネルの表面加工方法であって、
上記加工具として、１〜５ｍｍの幅を有する超鋼またはダイヤモンドよりなる複数個のチップを、それぞれが大きさ及び突き出し長さが異なるようにして、金属板よりなる支持ベースに一体的に取付けてなるものを用い、
上記支持ベースから突き出した上記各チップの端部を上記ＡＬＣパネルの表面に突き当てた状態で上記加工具とＡＬＣパネル表面とを相対移動させることによって上記パネル表面に削剥粗面を形成することを特徴とするＡＬＣパネルの表面加工方法。
【請求項２】
上記加工具とＡＬＣパネル表面とを相対移動させつつ、上記加工具をＡＬＣパネルの厚さ方向または上記相対移動方向と直角方向もしくは上記両方向に振動させながら上記パネル表面に削剥粗面を形成するようにした請求項１に記載のＡＬＣパネルの表面加工方法。
【発明の詳細な説明】
【０００１】
【発明の属する技術分野】
本発明は、ＡＬＣ（軽量気泡コンクリート）パネルの表面加工方法に関する。
【０００２】
【従来の技術】
ＡＬＣパネルは、経済性、軽量性、耐火断熱性、加工性に優れており、特に建築物の外壁材、間仕切材として広く使用されている。しかしながら、ＡＬＣパネルは、一般に原料スラリーを型枠内で半硬化させたのち脱型し、ピアノ線などでパネル状に切断する製法が用いられているため、得られるパネル表面は平滑で、意匠性に乏しいという問題があった。また、近年意匠性に優れるパネルの要求が高まっており、パネル表面に模様を付けるさまざまな方法が提案されている。
【０００３】
すなわち、ＡＬＣパネル表面に模様を付ける方法として従来たとえば以下のようなものが提案されている。
（１）型枠内に軽量気泡モルタルを打設し、該モルタルの上面に模様付きゴム型、シートを被せ、この上面をローラで転圧し模様を形成する方法（特公平３−２７３６８号公報参照）。
（２）模様付きの型枠内に軽量気泡モルタルを打設し、模様を形成する方法（特開平８−１７４５２５号公報参照）。
（３）半硬化状の気泡性モルタルブロックをパネル状に切断後、凹凸模様を有する型をパネル面に押し当てて模様を形成する方法（特公平５−３４１２１号公報参照）。
（４）オートクレーブ養生済みのＡＬＣパネルの表面を回転する刃物で切削し、凹凸模様をつける方法（特開昭５８−１６０１０６号公報参照）。
（５）エンペラーユニットを使用して小鋼球のような投射材をパネル表面に衝突させて凹部を形成する方法（特開昭６３−２５２８４号公報参照）。
（６）ＡＬＣの表面に加工された凹溝条の縁部に剥離用工具で衝撃を与え、剥離帯を形成する方法（特開平１１−１４８１９８号公報参照）。
【０００４】
ところが、上記（１）の方法は、色々な模様を形成するために、その模様に合わせた型が必要であり、模様ごとに型を作成するのは不経済である。また（２）の方法は上記と同様の理由とともに原料が型枠に付着し、その清掃に手間が掛かる。（３）の方法も（１）と（２）と同様の不具合がある。さらに上記（４）の方法はＡＬＣパネルの加工において通常用いられる方法であるが、得られる意匠が機械的に画一的なものに限定される。（５）の方法は、使用する小鋼球等の投射材の回収、およびＡＬＣパネルの気泡内に残った小鋼球の除去作業が面倒である等の問題がある。また（６）の方法においては、凹溝条から剥離帯を形成することから、凹溝条周辺に加工が限定され、広い面積での加工が難しい。
【０００５】
【発明が解決しようとする課題】
本発明は上記の問題点に鑑みて提案されたもので、パネル表面の加工の自由度が高く、かつ経済的で自然調の表面テクスチャを有するＡＬＣパネルを得ることのできるＡＬＣパネルの表面加工方法を提供することを目的とする。
【０００６】
【課題を解決するための手段】
上記の目的を達成するために本発明によるＡＬＣパネルの表面加工方法は、以下の構成としたものである。すなわち、予め所定の大きさ形状に形成したＡＬＣパネルの表面を加工具で引掻くことによって上記パネル表面に削剥粗面を形成するようにしたＡＬＣパネルの表面加工方法であって、上記加工具として、１〜５ｍｍの幅を有する超鋼またはダイヤモンドよりなる複数個のチップを、それぞれが大きさ及び突き出し長さが異なるようにして、金属板よりなる支持ベースに一体的に取付けてなるものを用い、上記支持ベースから突き出した上記各チップの端部を上記ＡＬＣパネルの表面に突き当てた状態で上記加工具とＡＬＣパネル表面とを相対移動させることによって上記パネル表面に削剥粗面を形成することを特徴とする。
【０００７】
上記加工具とＡＬＣパネル表面とを相対移動させつつ、上記加工具をＡＬＣパネルの厚さ方向または上記相対移動方向と直角方向もしくは上記両方向に振動させながら上記パネル表面に削剥粗面を形成するようにしてもよい。
【０００８】
【発明の実施の形態】
以下、本発明によるＡＬＣパネルの表面加工方法を図に示す実施形態に基づいて具体的に説明する。
【０００９】
図１は本発明による表面加工方法によって作製したＡＬＣパネルの一例を示すもので、同図（ａ）は後述する加工具によりＡＬＣパネル１の長手方向（図で画面と直角方向）に引掻くことによって、パネル表面の幅方向（図で左右方向）複数箇所に削剥粗面２を形成した例、同図（ｂ）はパネル１の表面全面に削剥粗面２を形成した例、同図（ｃ）はパネル表面に形成した凹溝３・３間の突出部４の両側部に削剥粗面２を形成した例である。
【００１０】
なお本発明で言うＡＬＣパネルとは、次のような製造方法によって得られたものをいう。すなわち石灰質原料、珪酸質原料に水、発泡剤を加えられたモルタルスラリーを補強用の鉄筋が多数組み込み、配置された型枠内に注入し、気泡を含む型枠状の大きなブロック、即ち硬化途中の半可塑性体をピアノ線等を用いて切断し、オートクレーブ養生したものである。このＡＬＣパネルは、上記のような方法で得られ気泡を含むものであればどのような形状のものもでもよく、例えば建築物の外壁、床、屋根、間仕切材などとして使用されるフラットパネルや、外壁などの隅部に使用される断面Ｌ字形などのコーナーパネルなどがある。
【００１１】
上記のような削剥粗面２を有するＡＬＣパネルを製造するには、例えばパネル表面を専用の加工具で引掻くようにして加工する。その使用する加工具５としては、例えば図２に示すように超鋼やダイヤモンド等よりなる複数個のチップ６を金属板等の支持ベース７に溶接や接着等で一体的に取付けたものを使用することができる。それらのチップ６は、本実施形態においては１〜５ｍｍ程度の幅を有し、支持ベース７に対しては、それぞれ突き出し長さが異なるようにして取付けられている。
【００１２】
上記のような加工具５を用いてパネル表面に前記のような削剥粗面２を形成するには、例えば図３に示すようにＡＬＣパネル１の表面に加工具５を、加工したい深さに当てがいＡＬＣパネル１の表面を所定の速度で相対移動させてパネル表面に引掻き加工を施せばよく、パネルの幅方向に所定の間隔をおいて引掻き加工を施せば前記図１（ａ）のようなパネルが得られ、パネルの表面全面に引掻き加工を施せば前記図１（ｂ）のようなパネルが得られる。
【００１３】
上記の引掻き加工で得られる削剥粗面２は、軽量気泡コンクリートが破砕されることによって気泡の一部が露出し、かつ自然石の表面を削り取ったような表面テクスチャとなる。また、その表面テクスチャは、前記のピアノ線等を用いて切断したパネル表面の状態とは明らかに異なる表面性状を呈する。
【００１４】
なお上記加工具５は図４のように当てがう角度を走行方向に対して約３０度〜１５０度範囲で適宜変化させてもよく、その角度によってそれぞれ異なった表面性状の削剥粗面（表面テクスチャ）が得られる。また加工具５をパネル表面に対して相対移動させる際に、図５に示すように例えば毎分１０００〜１００００回程度のサイクルで上下方向（パネルの厚さ方向）または左右方向（加工具の相対移動方向と直角方向）もしくは上記両方向に往復移動（振動）させながら加工すれば、切削能力が向上するとともに、微細な波状の削剥粗面が得られる。
【００１５】
さらに図６のようにパネル１の表面に予め凹溝３を形成して隣り合う凹溝３・３間にタイル等を模した突出部４を形成し、その突出部４の両側縁部に沿って前記のような加工具５を例えば相対速度５ｍ／分で相対移動させで引掻き加工を施せば前記図１（ｃ）のようなパネルが得られる。
【００１６】
以上の実施形態は一例であり、前記の加工具５によって引掻き加工する領域は適宜変更可能であり、それによって所望の領域に削剥粗面２を有するＡＬＣパネルが得られる。また加工具５の構造や大きさ形状等も適宜変更可能である。
【００１７】
【発明の効果】
以上のように本発明によるＡＬＣパネルの表面加工方法は上記の構成であるから、表面に様々な模様を有する意匠性に富んだパネルを容易・安価に得ることができる。このパネルを例えば建築物の外壁等に使用すれば、外観の優れた壁面を構成することができる。また、それによって、ＡｌＣパネルの表面加工の自由度や意匠の選択の自由度を大幅に増大させることができる等の効果がある。
【図面の簡単な説明】
【図１】  （ａ）〜（ｃ）は本発明によって作製したＡＬＣパネルの一例を示す正面図。
【図２】  （ａ）および（ｂ）は加工具の一例を示す側面図および背面図。
【図３】  本発明によるＡＬＣパネルの表面加工状態を示す説明図。
【図４】  ＡＬＣパネルに対する加工具の傾斜範囲を示す説明図。
【図５】  加工具を振動させながらＡＬＣパネルの表面加工を行っている状態の説明図。
【図６】  ＡＬＣパネルの突出部に加工を施している状態を示す説明図。
【符号の説明】
１  ＡＬＣパネル
２  引掻き模様
３  凹溝
４  突出部
５  加工具
６  チップ
７  支持ベース
【図１】
0004236147.tif 000002
【図２】
0004236147.tif 000003
【図３】
0004236147.tif 000004
【図４】
0004236147.tif 000005
【図５】
0004236147.tif 000006
【図６】
0004236147.tif 000007